(57)【要約】【課題】  少ない消費電力で可動な磁歪アクチュエータ及びその磁歪アクチュエータを用いた光スイッチを提供する。【解決方法】  本発明における磁歪アクチュエータの磁歪素片は、基板と磁歪材料層の間に磁歪材料層とは逆向きの反り変形を生じさせるクロム層を形成することによって、気相法による成膜時において発生する磁歪素片の反り変形が相殺される。これにより、磁界を印加していない状態において、反りを生じない磁歪素片を得ることができる。また、このような磁歪素片を用いた磁歪アクチュエータでは、磁界印加による磁歪素片の最大撓み量のみを考慮して、磁界発生部の大きさ（面積）を小さく設計することができるので、消費電力の少ない磁歪アクチュエータを得ることができる。【選択図】    図２
2005057857.tif 000002
【特許請求の範囲】
【請求項１】
基体と、該基体上に形成されるクロム膜と、該クロム膜上に磁歪材料で形成された薄膜とで構成される素片と；
該素片に磁界を印加する磁界印加手段と；を備えることを特徴とする磁歪アクチュエータ。
【請求項２】
上記素片のクロム膜と磁歪材料薄膜との間に、アルミニウム層が形成されていることを特徴とする請求項１に記載の磁歪アクチュエータ。
【請求項３】
上記磁界印加手段が、磁気コア、該磁気コアに周回して設けられたコイル及び電源で構成されていることを特徴とする請求項１または２に記載の磁歪アクチュエータ。
【請求項４】
基体と、気相法を用いて形成された磁歪材料薄膜と、上記基体上に上記磁歪材料薄膜を形成したときに基体に生じる反りとは逆向きの反りを上記基体に生じさせる膜とで構成される素片と；
該素片に磁界を印加する磁界印加手段と；を備えることを特徴とする磁歪アクチュエータ。
【請求項５】
上記膜がクロム膜であることを特徴とする請求項４に記載の磁歪アクチュエータ。
【請求項６】
上記気相法がスパッタ法であることを特徴とする請求項４または５に記載の磁歪アクチュエータ。
【請求項７】
上記気相法が蒸着法であることを特徴とする請求項４または５に記載の磁歪アクチュエータ。
【請求項８】
光スイッチであって、
請求項１〜７のいずれか一項に記載の磁歪アクチュエータと；
光スイッチに光を入射する光入射部と；
該光入射部からの光を光スイッチから出射する第１光出射部及び第２光出射部と；
上記素片上に形成されたミラーと；を備え、
上記素片に磁界が印加されたときに、上記光入射部からの光が第１光出射部に導かれ、磁界が印加されないときに、上記ミラーを介して第２光出射部に導かれることを特徴とする光スイッチ。
【請求項９】
上記光入射部及び光出射部の少なくとも一方がレンズ付き光ファイバであることを特徴とする請求項８に記載の光スイッチ。
【発明の詳細な説明】
【技術分野】
【０００１】
本発明は、基体上に磁歪膜を形成した素片を用いた磁歪アクチュエータ及びその製造方法、並びに、その磁歪アクチュエータを利用した光スイッチに関する。
【背景技術】
【０００２】
光通信システムにおいては、光通信回線を切り替えるために光スイッチが必要である。光スイッチの方式の一つとして、例えば、光路上に反射ミラーを配置し、その角度を変化させることにより光の反射方向を変える方式の光スイッチが知られている。かかる光スイッチにおいて、反射ミラーの角度を変化させる方法としては、例えば、静電方式、圧電方式、磁気力方式等が知られている。
【０００３】
従来の磁気力方式の光スイッチとして、磁石と電磁石との吸引力を利用した光スイッチが知られている（例えば、特許文献１参照）。この光スイッチは、磁性体が取り付けられているミラーが３次元的に運動可能な支持体を介して基板に取り付けられるとともに、ミラー近傍に電磁石を設けて構成されている。かかる光スイッチでは、電磁石を動作させて電磁石から磁界を発生させ、ミラーに取り付けられている磁性体を磁気的な相互作用により電磁石に引き付け、ミラーに入射したレーザを所定の方向にスイッチングさせている。しかしながら、このような磁石と電磁石との吸引力を利用した光スイッチにおいては、ミラーに磁性体を取り付けるとともに、変形可能な支持体を介してミラーを基板に取り付ける必要があるために、部品点数が多くなるとともに構造が複雑になり、製造工程もまた複雑化するという問題があった。
【０００４】
そこで、より簡単な構造で且つ容易に製造することのできる磁気力方式の光スイッチとして、曲げ弾性及び可撓性を有する基体上に磁歪材料からなる薄膜（磁歪薄膜）を形成した素片（磁歪素片）を利用した光スイッチが知られている（例えば、特許文献２、非特許文献１参照）。磁歪素片に磁界を印加することによって、磁歪素片の磁歪薄膜は所定の方向に伸びまたは縮み、基体との間にずれ応力が生じる。これにより、磁歪素片は基体側または磁歪薄膜側のいずれかの側に撓む。この光スイッチでは、入射用の光ファイバからの光を磁歪素片の表面に形成したミラーで反射させる。磁歪素片に磁界を印加していない状態では、光は上記ミラーに対して所定の角度をもって入射し、ミラー面で反射された光は第１の出射用光ファイバに導かれる。これに対し、磁歪素片に磁界を印加した状態では、磁歪素片に撓みが生じる。これにより、光は磁界が印加されていない状態の所定角度とは異なる角度で上記ミラー面に入射し、ミラー面で反射された光は第１の出射用光ファイバとは異なる位置に配置された第２の出射用光ファイバに導かれる。このように、磁界のオンオフを切り替えて磁歪素片の撓み量を制御することにより、光のスイッチングを行うことができる。
【０００５】
【特許文献１】特開２０００−１６２５２０号公報（第１−５欄）
【特許文献２】特開２００３−１５０６０号公報（第１−８欄、第１図）
【非特許文献１】S.Moon, S.H.Limらによる著，「オプティカル・スイッチ・ドリブン・バイ・ジャイアント・マグネトストリクティブ・シン・フィルムズ(Optical Switch Driven by Giant Magnetostrictive Thin Films)」 Part of the Symposium on Design, Test, and Microfabrication of MEMS and MOEMS（パリ，フランス）（１９９９年３−４月）（第８５４−８６２頁）
【発明の開示】
【発明が解決しようとする課題】
【０００６】
しかしながら、このような磁歪アクチュエータについては、消費電力の低減等の観点から細部構造について調整されることが望まれる。
【０００７】
そこで、本発明の目的は、より少ない消費電力で動作可能な磁歪アクチュエータ及その磁歪アクチュエータを用いた光スイッチを提供することにある。
【課題を解決するための手段】
【０００８】
本発明の第１の態様に従えば、基体と、該基体上に形成されるクロム膜と、該クロム膜上に磁歪材料で形成された薄膜とで構成される素片と；
該素片に磁界を印加する磁界印加手段と；を備えることを特徴とする磁歪アクチュエータが提供される。
【０００９】
本発明の磁歪アクチュエータに用いる磁歪素片は、基体上にＣｒ（クロム）層が形成され、クロム層上に磁歪材料層が形成されている。図１１（ａ）に示すように、通常、スパッタリング等の気相法による成膜プロセスを用いて、ガラスやポリイミド等の基体１１１上に直接磁歪材料層１１５を形成した場合、成膜時に磁歪材料層１１５に生じる熱応力等の影響により、磁歪素片１１０に磁歪材料層１１５形成面側に凸状となるような反り変形が生じてしまう。この反り変形量は、磁歪素片が磁界印加によって撓む際の撓み量に比較して大きい。この場合、磁歪素片の所定の撓み量を得るためには、予め上記の反り変形量を考慮した上で磁歪素片への印加磁界を決定する必要がある。即ち、磁歪素片の所定の撓み量を得るための磁界に加えて、磁歪素片の反り変形量を相殺するために必要な磁界を印加する必要がある。これにより、磁歪素片に磁界を印加するための消費電力も増大していた。
【００１０】
一方、図１１（ｂ）に示すように、上記基体１１１上にクロム層１１３を形成すると、クロム層１１３形成面側が凹状となるように、即ち、基体１１１側に凸状となるように素片１１２に反り変形が生じるが分かった。本発明における磁歪アクチュエータの磁歪素片では、基体と磁歪材料層の間に磁歪材料層とは逆向きの反り変形を生じさせるクロム層を形成することによって、上述のような成膜時において生じる磁歪素片の反り変形が相殺される。これにより、磁界を印加していない状態において、反り変形を生じない磁歪素片を得ることができる。
【００１１】
また、磁歪アクチュエータの磁界印加部として、例えばギャップを有する磁気コアを用いた場合、ギャップ部分の対向する面内で最も強い磁界が得られる。このような磁気コアでは、ギャップ部分の対向する面の大きさ（面積）を小さくするにつれて、所定量の磁界を得るための消費電力を少なくすることができる。本発明における磁歪アクチュエータに用いる磁歪素片は、前述の通り、磁界印加していない状態では反り変形を生じない。したがって、この磁歪素片を用いた磁歪アクチュエータでは、磁界印加による磁歪素片の最大撓み量のみを考慮して、磁界発生部分、即ち、ギャップ部分の対向する面の大きさを設計すればよい。これにより、消費電力の少ない磁界印加部を有する磁歪アクチュエータを得ることができる。
【００１２】
本発明では、上記素片のクロム膜と磁歪材料薄膜との間に、アルミニウム層が形成されていることが望ましい。これにより、基体と磁歪材料層との間で生じるおそれのある材料成分の相互拡散を防止することができる。また、上記磁界印加手段が、磁気コア、該磁気コアに周回して設けられたコイル及び電源で構成されていることが望ましい。
【００１３】
本発明の第２の態様に従えば、基体と、気相法を用いて形成された磁歪材料薄膜と、上記基体上に上記磁歪材料薄膜を形成したときに基体に生じる反りとは逆向きの反りを上記基体に生じさせる膜とで構成される素片と；
該素片に磁界を印加する磁界印加手段と；を備えることを特徴とする磁歪アクチュエータが提供される。
【００１４】
本発明における磁歪アクチュエータの磁歪素片では、スパッタ法や蒸着法等の気相法によって基体上に磁歪材料薄膜が成膜される。気相法を用いて成膜することによって、磁歪材料薄膜が形成された基体は所定の方向に反る。本発明における磁歪素片には、単独で基板上に形成したときに、この反り方向と逆向きの反りを基体に生じさせる膜（以下、適宜「逆反り膜」という）がさらに形成されている。逆反り膜により、磁歪材料薄膜によって生じる基体の反りは相殺され、磁歪素片は磁界が印加されていない状態では真直な状態を維持する。逆反り膜の材料及び厚さは、磁歪材料薄膜の材料及び厚さに応じて逆反りが生じるように適宜選択される。上記逆反り膜は、クロム、鉄等の金属膜であることが望ましい。逆反り膜は、基体と磁歪材料薄膜との間に配置されるか、あるいは、逆反り膜と基体との間に磁歪材料膜が配置され得る。
【００１５】
本発明の第３の態様に従えば、光スイッチであって、
第１または第２の態様の磁歪アクチュエータと；
光スイッチに光を入射する光入射部と；
該光入射部からの光を光スイッチから出射する第１光出射部及び第２光出射部と；
上記素片上に形成されたミラーと；を備え、
上記素片に磁界が印加されたときに、上記光入射部からの光が第１光出射部に導かれ、磁界が印加されないときに、上記ミラーを介して第２光出射部に導かれることを特徴とする光スイッチが提供される。
【００１６】
本発明の光スイッチでは、素片に磁界を印加したときには、素片を構成している磁歪薄膜が伸びるまたは縮むことにより、素片を構成する基体との間でずれ応力が生じ、素片が基体側または磁歪薄膜側のいずれかの側に撓む。このとき、光入射部からの光は素片に遮られることなく第１光出射部に向けて照射される。一方、素片に磁界を印加していない状態で、素片は撓んでいない状態となる。このとき、光入射部から出射した光は素片に遮られると同時に、素片上に設けられたミラーの表面に入射する。ミラー表面で反射した光は、第２出射部に導かれる。これにより、光スイッチの切り替えを正確に行うことができる。
【００１７】
本発明の光スイッチでは、上記光入射部及び光出射部の少なくとも一方がレンズ付き光ファイバであることが望ましい。
【発明を実施するための最良の形態】
【００１８】
本発明における実施の形態を、図を用いて説明するが、本発明はこれに限定されない。
【実施例１】
【００１９】
本発明における磁歪アクチュエータの実施の形態について、図１〜４を用いて説明する。図１（ａ）及び（ｂ）は、本発明の磁歪アクチュエータ１００の概略図であり、図１（ａ）は磁歪アクチュエータ１００を構成する磁歪素片１０が撓んでいない状態を、図１（ｂ）は磁歪素片１０が撓んだ状態をそれぞれ示している。本実施例の磁歪アクチュエータ１００の動作に関する詳細については、後述する。
【００２０】
［磁歪素片の作製方法］
次に、本発明の磁歪アクチュエータに用いる磁歪素片の作製方法を、図２を用いて説明する。図２に示すように、磁歪素片１０は、基板（基体）１、クロム層３、磁歪材料層５、及び保護層７で構成されている。磁歪素片１０は、以下の方法で作製した。機械研磨によって厚さ２０μｍの厚さまで研磨した石英ガラス基板１を用意した。次いで、基板１の一方の面上に、クロム層３、サマリウム−鉄合金からなる磁歪材料層５及びアルミニウムからなる保護層７を、スパッタ法を用いて順に形成した。クロム層３は厚さ１０ｎｍとなるように、磁歪材料層５は厚さ２００ｎｍとなるように、保護層７は厚さ１０ｎｍとなるように、それぞれ形成した。前述の通り、磁歪素片１０では、基体１と磁歪材料層５との間にクロム層３が設けられているので、スパッタリング等の気相法により成膜された磁歪材料層５に生じる熱応力等の影響による反り変形が、クロム層３に生じる熱応力等の影響による反り変形によって相殺される。これにより、成膜時の磁歪素片１０の反り変形を防止して、真直ぐな磁歪素片を得る。なお、磁歪素片に用いる基体としては、上記の石英ガラスに代えて、ポリイミド等の可撓性を有する高分子材料を用い得る。また、クロム層に代えてＦｅ層、Ｔｉ層、Ｃｕ層等を形成してもよい。中間層及び保護層としては、上記のアルミニウムに代えて、ＳｉＯ２やＳｉＮ等を用い得る。
【００２１】
ここで、基板上に形成するクロム層の厚みと磁界を印加していない状態における磁歪素片の反り変形量との関係について、図３を用いて説明する。図３（ａ）に示すように、本実験に用いた磁歪素片３０は、クロム層と磁歪材料層との間に、後述するアルミニウムで形成された厚さ１０ｎｍの中間層を設けたことに加え、磁歪材料層の厚みを６μｍとし、さらに、クロム層を厚み０．８〜１．２μｍの範囲で種々変更して形成した以外は上記磁歪素片と同様に構成した。なお、図３（ｂ）に示すように、磁歪素片の一端を固定端、他端を自由端とし、基板側表面上の固定端部分（基準点）をＡ、自由端部分をＢで示す。また、基板に反りが生じていない場合の、基板の底面を基準面Ｃとする。種々の磁歪素片の固定端部分Ａから自由端部分Ｂまでの、基準面Ｃに平行な方向距離をＸとし、基準面Ｃから自由端部分Ｂまでの基準面Ｃに垂直な方向の距離をＹとし、Ｙ／Ｘを求める磁歪素片の反り変形量とした。このとき、磁歪素片３０が磁歪材料層形成面側に反った場合、即ち、磁歪素片３０が基板側に凸状となるように反った場合を正の反りとし、磁歪素片が基板側に反った場合、即ち、磁歪素片が磁歪材料層側に凸状となるように反った場合を負の反りとした。
【００２２】
図３（ｃ）に、クロム層の厚さを種々変更した場合の成膜時に生じる磁歪素片の反り変形量を示す。図３（ｃ）に示すように、クロム層の厚みを約０．９８μｍとしたときに磁歪素片の反り変形量は０となる。クロム層の厚みが０．９８μｍよりも薄く形成された場合には負、即ち、磁歪材料層形成面側が凸状となるように反り、０．９８μｍよりも厚く形成された場合には正、即ち、磁歪材料層形成面側が凹状となるように反ってしまう。このことから、磁歪素片の基板と磁歪材料層との間に適当な厚みのクロム層を形成することによって、成膜時における磁歪素片の反り変形が相殺されることが分かる。なお、クロム層の厚みは、磁歪材料層に用いる磁歪材料や、基板や磁歪材料層の厚さ等に合わせて適宜変更される。
【００２３】
［磁歪アクチュエータの製造方法］
次に、磁歪素片１０を用いて製造した磁歪アクチュエータについて、図１及び４を用いて説明する。図１（ａ）に示すように、磁歪アクチュエータ１００は、主に、磁気コア１０１、コイル１０３、磁歪素片１０及び電源（不図示）で構成される。磁気コア１０１は、図４（ａ）及び（ｂ）に示すように、幅（図中、Ｙ方向の長さ）ｄ１＝１５ｍｍ、長さ（図中、Ｘ方向の長さ）ｄ２＝１０ｍｍ及び高さ（図中、Ｚ方向長さ）ｄ３＝１０ｍｍの四角柱状であり、磁気コア１０１の内部にはＸ方向に貫通する貫通孔１０２が形成されている。貫通孔１０２により、磁気コア１０１は、図４（ｂ）に示すように、Ｚ方向に上面部１０１ａと底面部１０１ｂに分けられる。さらに、磁気コア１０１の上面部１０１ａには、Ｙ方向の中央部に、Ｘ方向に延在するギャップ１０８が形成され、ギャップ１０８は上面部１０１ａを右上面部１０１ａｒと左上面部１０１ａｌに分割している。ギャップ１０８は貫通孔１０２と連通している。貫通孔１０２の幅及びギャップ１０８の幅（ギャップ幅）は、それぞれ、１０ｍｍ及び１．２ｍｍである。また、磁気コア１０１のギャップ１０８部分の対向する面１０２ａ（ＸＺ面）のＺ方向高さｄ４は、磁歪素片の最大撓み量を考慮して０．８ｍｍとした。磁気コア１０１は、フェライトからなる軟質磁性体で構成されている。なお、磁気コア１０１の軟質磁性体は０．２［Ｏｅ］の保磁力を有する。磁気コア１０１は、フェライトからなる軟質磁性体を、所望の形状となるように加圧成形して作製した。
【００２４】
図１（ａ）に示すように、磁気コア１０１の底面部（１０１ｂ）には、直径０．３ｍｍのエナメル線からなるコイル１０３が、Ｘ方向及びＺ方向に２００回程度周回して設けられている。不図示の電源はコイル１０３の両端に接続され、コイル１０３に電力を供給する。磁歪素片１０は、ギャップ（１０８）内で、Ｘ方向に延在し且つ磁歪素片１０の表面が磁気コア１０１の上面部（１０１ａ）の表面と平行になるように配置されている。ここで、図１（ａ）に示すように、磁歪素片１０の一端を固定端として、ギャップ（１０８）の端部に挟持された支持片１０５に接着剤等で固着し、磁歪素片１０の他端を支持せずに自由端とした。なお、磁歪素片１０は、磁歪素片１０の基板側がコイル１０３側を向くように、ギャップ内に配置される。
【００２５】
［磁歪アクチュエータの駆動方法］
次に、磁歪アクチュエータ１００の駆動原理について、図１を用いて説明する。図１（ｂ）に示すように、不図示の電源によってコイル１０３に電力を供給することにより、磁気コア１０１に磁界を発生させる。このとき、磁気コア１０１のギャップに、磁歪素片１０の幅方向（Ｙ方向）に磁界が発生する。これにより、ギャップ内に配置された磁歪素片１０における負の磁歪定数を有するサマリウム−鉄合金からなる磁歪材料層が、発生した磁界の方向に縮み、その結果、発生した磁界と直交する方向である素片の長手方向（Ｘ方向）に伸長する。磁歪材料層が伸長することにより、クロム層を介して磁歪材料層と基板との間でずれ応力が生じ、磁歪素片１０は支持片１０５で固定された固定端を支点として、矢印ＡＲ１で示すように、コイル１０３側、即ち、下方に向かって撓む。これにより、磁歪アクチュエータの動作に必要な変位量を得る。
【００２６】
この実施例では、コイル１０３に電流を流さない状態、即ち、磁気コア１０１に磁界が印加されていない状態では、磁歪素片１０は真直であり、コイル１０３に１２０ｍＡの電流を流して、磁気コア１０１のギャップ部に磁界Ｈ１＝４５０［Ｏｅ］を発生させることにより、矢印ＡＲ１の方向に０．８ｍｍ撓んだ。磁歪素片１０の撓み量は、磁気コア１０１に発生した磁界により飽和状態となっていた。
【実施例２】
【００２７】
本発明における磁歪アクチュエータの別な実施の形態を、図５を用いて説明する。本実施例における磁歪アクチュエータでは、図５に示すように、磁歪素片のクロム層５３と磁歪材料層５５との間にアルミニウムからなる中間層５２を形成した以外は、実施例１と同様に構成した。中間層５２は、基板５１の一方の表面上にクロム層５３を形成した後、アルミニウムを厚さ１０ｎｍとなるようにスパッタリングすることにより形成した。次いで、中間層５２上に、実施例１と同様にして、磁歪材料層５５及び保護層５７を順に形成した。クロム層５３と磁歪材料層５５との間にアルミニウムからなる中間層５２を形成することにより、スパッタリング等の気相法を用いて磁歪素片を形成した際に、クロム層５３と磁歪材料層５５との間で生じるおそれのある材料成分の相互拡散を防止することができる。
【００２８】
［比較実験］
ここで、クロム層と磁歪材料層との間にアルミニウムからなる中間層を形成した磁歪素片と中間層を形成しない磁歪素片について、撓み量を比較した。なお、本比較実験における磁歪素片は、図６に示すように、基板６１として石英ガラス基板の代わりに厚さ４０μｍのポリイミド基板を用いた以外は、実施例１及び２と同様に構成した。図６（ａ）は中間層を形成していない磁歪素片６０の層構成図を、図６（ｂ）は中間層６２を形成した磁歪素片６０’の層構成図を示している。図７に、これらの磁歪素片６０及び６０’の撓み量の比較結果を示す。図７に示すように、印加磁界２０００Ｏｅのとき、磁歪素片６０の撓み量θは０．５３ｄｅｇ、磁歪素片６０’の撓み量θは０．９４ｄｅｇであった。また、印加磁界４０００Ｏｅのとき、磁歪素片６０の撓み量θは０．６４ｄｅｇ、磁歪素片６０’の撓み量θは１．２６ｄｅｇであった。約４０００Ｏｅ以上の磁界を印加することにより、中間層６２を設けた磁歪素片６０’の方が、中間層を設けない磁歪素片６０に比べて約２倍の撓み量を得られることが分かった。これは、中間層を設けることにより、クロムが磁歪層に入り込むことによって生じる磁歪特性の劣化を防止できたことに起因すると考えられる。
【実施例３】
【００２９】
次に、本発明における磁歪アクチュエータを利用した光スイッチについて、図８〜１０を用いて説明する。本発明の光スイッチに用いた磁歪アクチュエータは、実施例２と同じ構成の磁歪アクチュエータとした。図８（ａ）及び（ｂ）は、本発明の光スイッチ２００の概略図であり、図８（ａ）は、光スイッチ２００を構成する磁歪素片５０が撓んでおらず、光入射部となるレンズ付き光ファイバ２０２から照射された光が、磁歪素片５０上に形成されたミラー５４を介して、後述の光ファイバ２０４とは異なる位置に配置された第２の光出射部となるレンズ付き光ファイバ２０６に入射する様子を示している。一方、図８（ｂ）は、磁歪素片５０が撓んだ状態であり、光ファイバ２０２から照射された光が、光ファイバ２０２に対向する位置に配置された第１の光出射部となるレンズ付き光ファイバ２０４に直接入射する様子を示している。
【００３０】
磁歪素片５０には、図９に示すように、磁歪材料層５５上に形成されている保護層５７上の端部近傍にミラー５４が形成されている。このミラー５４は、金を厚さ１００ｎｍとなるように、スパッタ法を用いて形成した。また、ミラー５４の表面形状が０．５ｍｍ×０．５ｍｍの正方形となるように形成した。なお、本実施例では、図８に示すように、磁歪素片５０の自由端側にミラー５４が配置されるように、磁歪素片５０を磁気コア２０１のギャップ内に配置した。
【００３１】
次に、入射用のレンズ付き光ファイバ２０２及び出射用のレンズ付き光ファイバ２０４，２０６の配置について説明する。入射用のレンズ付き光ファイバ２０２及び出射用のレンズ付き光ファイバ２０４，２０６は、それぞれ先端部に集光レンズが設置された光ファイバであり、波長１．５μｍのシングルモード対応のものを用いた。出射用のレンズ付き光ファイバ２０６は、図１０（ａ）に示すように、磁歪素片５０が撓んでいないときに、入射用光ファイバ２０２から照射され、磁歪素片５０上に形成されたミラー５４の表面で反射した光を入射する位置に配置される。これに対し、出射用のレンズ付き光ファイバ２０４は、図１０（ｂ）に示すように、磁歪素片５０が撓んだときに、入射用のレンズ付き光ファイバ２０２から照射された光が直接入射されるような位置、即ち、光ファイバ２０２に対向する位置に配置される。
【００３２】
本発明における光スイッチの具体的な切り替え方法について、図８を用いて説明する。図８（ａ）に示すように、光スイッチ２００は、コイル２０３に電流を流さない状態、即ち、磁気コア２０１に磁界が印加されていない状態では、磁歪素片５０は撓まず、入射用の光ファイバ２０２から照射された光は磁歪素片５０上のミラー５４表面に入射し、ミラー５４で反射された後に光ファイバ２０６に入射する。これに対し、コイル２０３に１２０ｍＡの電流を流して、磁気コア２０１のギャップ部に磁界Ｈ１＝４５０［Ｏｅ］を発生させることにより、図８（ｂ）に示すように、磁歪素片５０は矢印ＡＲ２の方向に撓む。上述の通り、磁歪素片５０の撓み量は飽和状態となっている。磁歪素片５０が撓むことにより、入射用の光ファイバ２０２から照射された光は、磁歪素片５０に遮られることなく、直接出射用の光ファイバ２０４に入射する。このように、コイル２０３への電力供給のＯＮ／ＯＦＦを行うことにより、光路の切り替えが可能となる。これにより、光スイッチングが実現される。
【００３３】
上記実施例では、磁歪材料層を負の磁歪定数を有するサマリウム−鉄合金を用いて形成したが、エルビウム−鉄合金、ツリウム−鉄合金、サマリウム−鉄−コバルト合金、サマリウム−エルビウム−鉄合金、サマリウム−ツリウム−鉄合金等を用いて形成してもよい。また、正の磁歪定数を有するテルビウム−鉄合金、ホロミウム−鉄合金、テルビウム−ニッケル合金、テルビウム−コバルト合金、テルビウム−鉄系合金（例えば、Ｔｂ−Ｃｏ−Ｆｅ，Ｔｂ−Ｎｉ−Ｆｅ）、テルビウム−ニッケル系合金（Ｔｂ−Ｃｏ−Ｎｉ）、ジスプロシウム−鉄合金、ガドリニウム−鉄合金、テルビウム−ジスプロシウム−鉄合金等を用いて磁歪材料層を形成することもできる。磁歪材料層に正の磁歪定数を有する磁歪材料を用いた磁歪素片の場合、磁歪素片の撓み方向を一定とするために、磁歪素片は磁歪材料層が磁気コアの内側（コイル側）に向くように配置される。
【００３４】
上記実施例における光スイッチでは、光ファイバ２０４に光ファイバ２０２から直接光が入射する場合を示したが、光ファイバ２０４の位置を変更して光スイッチをコンパクトにするために、適宜反射部材を介在させて光ファイバ２０４に光を入射させてもよい。光ファイバ２０６についても同様にして位置を変更し、適宜反射部材を介在させて、光ファイバ２０２からの光を光ファイバ２０６に入射させてもよい。さらに、磁歪素片の表裏が反対となるように光スイッチに配置する、または、磁歪素片の磁歪膜に正負が逆の磁歪定数を有する磁歪材料を用いることにより、磁界を印加したときに磁歪素片上のミラーで光を反射し、磁界を印加しないときに光路を遮ることがないような構成にしてもよい。
【産業上の利用可能性】
【００３５】
本発明の磁歪アクチュエータでは、スパッタリングや蒸着等の気相法による成膜によって磁歪素片を形成した場合でも、反り変形のない磁歪素片を形成することができる。これにより、磁界印加による磁歪素片の最大撓み量のみを考慮して、磁界印加部の磁界発生部分の大きさ（面積）を小さく設計することができるので、消費電力を抑えた磁歪アクチュエータを製造することができる。また、この磁歪アクチュエータを利用して、１×２チャンネル等の光切り替えを効率良く行う光スイッチを製造することができる。
【図面の簡単な説明】
【００３６】
【図１】本発明の実施例１における磁歪アクチュエータの概略構成図である。
【図２】実施例１における磁歪素片の概略構成図である。
【図３】磁歪素片の反り変形に対するクロム層の層厚依存性について説明する図である。
【図４】実施例１における磁歪アクチュエータに用いる磁気コアの概略図である。
【図５】本発明の実施例２における磁歪素片の概略構成図である。
【図６】比較実験における磁歪素片の概略構成図である。
【図７】比較実験における磁歪素片の撓み変位量を示したグラフである。
【図８】本発明の実施例３における光スイッチの概略構成図である。
【図９】実施例３の光スイッチの磁歪素片の概略図である。
【図１０】実施例３における光スイッチの切り替えの様子を説明するための図である。
【図１１】基板上に磁歪材料層、及び、基板上にクロム層を形成した際の素片に生じる反り変形について説明する図である。
【符号の説明】
【００３７】
１，３１，５１，６１，１１１  基板
３，３３，５３，６３，１１３  クロム層
５，３５，５３，６５，１１５  磁歪材料層
７，３７，５７，６７  保護層
１０，３０，５０，６０，６０’  磁歪素片
５４  ミラー
１００  磁歪アクチュエータ
１０１，２０１  磁気コア
１０３，２０３  コイル
１０５，２０５  支持片
１０８  ギャップ
２００  光スイッチ
２０２  入射用レンズ付き光ファイバ
２０４，２０６  出射用レンズ付き光ファイバ
【図１】
2005057857.tif 000003
【図２】
2005057857.tif 000004
【図３】
2005057857.tif 000005
【図４】
2005057857.tif 000006
【図５】
2005057857.tif 000007
【図６】
2005057857.tif 000008
【図７】
2005057857.tif 000009
【図８】
2005057857.tif 000010
【図９】
2005057857.tif 000011
【図１０】
2005057857.tif 000012
【図１１】
2005057857.tif 000013